PET 와 PTT 혼합 잠재 권 축사 대 PET 일 반사 를 35 : 65 중량 % 비율 로 이루어진 코 어사 와 이펙트 사 의 혼 합사 에 에 어 젯 가공 을 시켜 ATY 를 제조 하 여 0 . 35 g / ㎤ 로 연 권 시키 고 , 120 ℃ 에서 60 분 동안 열 고정 후 , 0 . 35 g / ㎤ 로 다시 연 권 시킨 ATY 를 치즈 염색기 로 회색 으로 염색 하 여 350 m / min 으로 재권 취 시켜 사염 색사 권 취 롤 을 완성 시킨다 . 이후 , 상기 사 염사 를 자 카드 제 직기 로 직조 한 후 , 85 ℃ 에서 15 분 간 수축 이완 시키 고 , 170 ℃ 에서 18 m / min 속도 로 예비 열 고정 을 행하 고 170 ℃ 에서 18 m / min 속도 로 코팅 시켜 고신 율 의 자동차 용 시트 원단 을 제조 하 였 다 .